【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
耐摩耗性外側フィルム面を有するアウターウエアを製造する方法であって、
a）布帛層である織布層またはニット層と、多孔性フルオロポリマー膜とを選択するステップと、
b）着色された外側フィルム面を得るために、該多孔性フルオロポリマー膜を着色剤で着色するステップと、
c）該着色するステップの前または後に、該布帛層と該多孔性フルオロポリマー膜を貼り合わせ、外側フィルム面と内側布帛面を有するラミネートを形成するステップと、
d）該ラミネートからのアウターウエアの組み立てを、該着色された外側フィルム面が該アウターウエアの外側フィルム面となり、該内側布帛面が、該アウターウエアの外側フィルム面とは反対側となるようにして行なうステップとを含み、
該ラミネートが、4000g/m2/24時間よりも大きな水蒸気透過率を有し、耐摩耗性であり、該外側フィルム面で摩耗試験を行なった後に長期にわたって防液性である、方法。
【請求項２】
前記ラミネートからの前記アウターウエアの組み立てを、前記内側布帛面がそのアウターウエアの内側布帛面となるようにして行なう操作を含む、請求項1に記載の方法。
【請求項３】
延伸PTFE（ePTFE）を含む多孔性フルオロポリマー膜を選択する操作を含む、請求項1に記載の方法。
【請求項４】
ペルフルオロブチレン（PFBE）コモノマーを含む微孔性PTFE膜を選択するステップを含む、請求項1に記載の方法。
【請求項５】
長手方向と横断方向の平均最大負荷が10ニュートン（N）よりも大きい多孔性フルオロポリマー膜を選択する操作を含む、請求項1に記載の方法。
【請求項６】
ボール破断負荷が76ニュートン（N）（17lb重）よりも大きい多孔性フルオロポリマー膜を選択する操作を含む、請求項1に記載の方法。
【請求項７】
面積当たりの質量が80g/m2未満の多孔性フルオロポリマー膜を選択する操作を含む、請求項1に記載の方法。
【請求項８】
厚さが35μm未満の多孔性フルオロポリマー膜を選択する操作を含む、請求項1に記載の方法。
【請求項９】
前記布帛層がニットを含んでおり、前記ラミネートが、前記外側フィルム面に対する1400回を超える摩耗運動の後に長期にわたって防液性である、請求項1に記載の方法。
【請求項１０】
前記ラミネートが、前記外側フィルム面に対する3000回を超える摩耗運動の後に長期にわたって防液性である、請求項1に記載の方法。
【請求項１１】
前記布帛層が織布を含んでおり、前記ラミネートが、前記外側フィルム面に対する4000回を超える摩耗運動の後に長期にわたって防液性である、請求項1に記載の方法。
【請求項１２】
インク-ジェット・プリンタで印刷することによって前記ラミネートの外側フィルム面に着色する操作を含む、請求項1に記載の方法。
【請求項１３】
前記ラミネートの外側フィルム面の油等級が4よりも大きい、請求項1に記載の方法。
【請求項１４】
面積当たりの質量が400g/m2未満のラミネートを選択する操作を含む、請求項1に記載の方法。
【請求項１５】
厚さが120μm未満の多孔性フルオロポリマー膜を選択する操作を含む、請求項1に記載の方法。
【請求項１６】
前記多孔性フルオロポリマー膜に疎油性被覆物を被覆する操作をさらに含む、請求項1に記載の方法。
【請求項１７】
前記外側フィルム面に離散材料を被覆して前記ラミネートの耐摩耗性を改善するステップをさらに含む、請求項1に記載の方法。
【請求項１８】
離散材料からなる前記被覆が、ポリウレタン、エポキシ、シリコーン、フルオロポリマーの中から選択した材料を含む、請求項17に記載の方法。
【請求項１９】
耐摩耗性外側フィルム面を有するアウターウエアを製造する方法であって、
a）着色された外側フィルム面を有する耐摩耗性ラミネートを含む複合布帛を選択するステップと、
b）該複合布帛を含む複数の衣類断片を形成するステップと、
c）該複合布帛を含む複数の衣類断片からのアウターウエアの組み立てを、該着色された外側フィルム面が該アウターウエアの外側フィルム面となり、該内側布帛面が該外側フィルム面の反対側となるように該複数の衣類断片の向きを決めて行なうステップとを含み、
該ラミネートが、
i）平均最大負荷が10Nよりも大きい多孔性フルオロポリマー膜を含む多孔性フルオロポリマーフィルムと、
ii）該着色された外側フィルム面とは反対側で該多孔性フルオロポリマーフィルムに付着された布帛とを備え、
該ラミネートが、4000g/m2/24時間よりも大きな水蒸気透過率を有し、耐摩耗性であって2000回の摩耗運動後に長期にわたる防液性を維持する、方法。
【請求項２０】
耐摩耗性で吸水が少ない外側フィルム面を有するアウターウエアアパレル製品を製造する方法であって、
a）布帛層と多孔性膜とを選択するステップと、
b）該多孔性膜を着色剤で着色して着色された外側フィルム面を得るステップと、
c）該着色ステップの前または後に、該布帛層と該多孔性膜を貼り合わせ、外側フィルム面と内側布帛面を有するラミネートを形成するステップと、
d）該ラミネートからの該アパレル製品の組み立てを、該着色された外側フィルム面がそのアパレル製品の外側フィルム面となり、該内側布帛面が、該アウターウエアの外側フィルム面とは反対側となるようにして行なうステップとを含み、
該ラミネートが、10g/m2以下の吸水量であり、4000g/m2/24時間よりも大きな水蒸気透過率を有し、該外側フィルム面で摩耗試験を行なった後に長期にわたって防液性を維持する、方法。
【請求項２１】
前記多孔性膜の上に疎油性ポリマーを被覆する操作をさらに含む、請求項20に記載の方法。
【請求項２２】
前記多孔性膜がポリテトラフルオロエチレン（PTFE）を含む、請求項20に記載の方法。
【請求項２３】
前記多孔性膜がポリウレタンを含む、請求項20に記載の方法。
【請求項２４】
耐摩耗性外側フィルム面を有するアウターウエアであって、
1）76ニュートン（N）（17lb重）よりも大きい平均ボール破裂負荷を持つ多孔性フルオロポリマー膜を含んでいて、着色された疎油性外側フィルム面と、該外側フィルム面とは反対側の内側フィルム面とを有する多孔性フルオロポリマーフィルムから成る第1の層と、
2）該内側フィルム面に隣接した接着性付着物によって該多孔性フルオロポリマーフィルムに接合されたニット層から成る第2の層と
から成る複合布帛を含み、
該アウターウエアの組み立てを、該着色された疎油性外側フィルム面が該アウターウエアの外側フィルム面となるようにして行ない、該複合布帛が、4000g/m2/24時間よりも大きな水蒸気透過率を有し、耐摩耗性であって該外側フィルムでの1400回の摩耗運動後に長期にわたる防液性を維持する、アウターウエア。
【請求項２５】
前記多孔性フルオロポリマー膜が、ポリテトラフルオロエチレン（PTFE）を含有する膜を含む、請求項24に記載のアウターウエア。
【請求項２６】
衣服外側フィルム面と、ラミネートとを含む、耐摩耗性外側フィルム面を有するアウターウエアであって、
該ラミネートが、
1）耐摩耗性の着色された外側フィルム面と、該外側フィルム面とは反対側の内側フィルム面とを有し、油等級が2よりも大きく、横断方向と長手方向の平均最大負荷が10Nよりも大きい多孔性フルオロポリマー膜を含んでいる多孔性フルオロポリマーフィルムと、
2）該内側フィルム面に近接した付着物によって該多孔性フルオロポリマーフィルムに接合された布帛層としてのニット層または織布層とを備え、さらに、
面積当たりの質量が150g/m2未満であり、該アウターウエアの組み立てが、該ラミネートの外側フィルム面が該衣服外側フィルム面となるようにして行なわれる、アウターウエア。
【請求項２７】
前記多孔性フルオロポリマー膜がポリテトラフルオロエチレン（PTFE）を含む、請求項26に記載のアウターウエア。
【請求項２８】
前記多孔性フルオロポリマー膜が微孔性である、請求項26に記載のアウターウエア。
【請求項２９】
前記多孔性フルオロポリマー膜が延伸PTFE（ePTFE）を含む、請求項26に記載のアウターウエア。
【請求項３０】
前記多孔性フルオロポリマー膜が、ペルフルオロブチレン（PFBE）コモノマーを含有するePTFEを含む、請求項26に記載のアウターウエア。
【請求項３１】
前記多孔性フルオロポリマー膜の平均最大負荷が12ニュートン（N）よりも大きい、請求項26に記載のアウターウエア。
【請求項３２】
前記多孔性フルオロポリマー膜の長手方向と横断方向の平均弾性率が40MPaよりも大きい、請求項26に記載のアウターウエア。
【請求項３３】
前記多孔性フルオロポリマー膜の平均弾性率が70MPaよりも大きい、請求項26に記載のアウターウエア。
【請求項３４】
前記多孔性フルオロポリマー膜の面積当たりの質量が80g/m2未満である、請求項26に記載のアウターウエア。
【請求項３５】
前記多孔性フルオロポリマー膜の面積当たりの質量が50g/m2未満である、請求項26に記載のアウターウエア。
【請求項３６】
前記多孔性フルオロポリマー膜の面積当たりの質量が19g/m2〜60g/m2である、請求項26に記載のアウターウエア。
【請求項３７】
前記多孔性フルオロポリマー膜の面積当たりの質量が10g/m2よりも大きい、請求項26に記載のアウターウエア。
【請求項３８】
前記多孔性フルオロポリマー膜の厚さが120μm未満である、請求項26に記載のアウターウエア。
【請求項３９】
前記多孔性フルオロポリマー膜の厚さが35μm未満である、請求項26に記載のアウターウエア。
【請求項４０】
前記ラミネートが、前記外側フィルム面の摩耗の後に防液性である、請求項26に記載のアウターウエア。
【請求項４１】
前記布帛層がニットであり、前記ラミネートが、前記外側フィルム面での1400回を超える摩耗運動の後に防液性である、請求項26に記載のアウターウエア。
【請求項４２】
前記布帛層が織布であり、前記ラミネートが、前記外側フィルム面での2000回を超える摩耗運動の後に防液性である、請求項26に記載のアウターウエア。
【請求項４３】
前記ラミネートの吸水量が10g/m2以下である、請求項26に記載のアウターウエア。
【請求項４４】
より大きな耐摩耗性を与えるために粒子または離散要素の形態の不連続な被覆物をさらに含む、請求項26に記載のアウターウエア。
【請求項４５】
離散材料からなる前記被覆物が、ポリウレタン、エポキシ、シリコーン、フルオロポリマーの中から選択した材料を含む、請求項44に記載のアウターウエア。
【請求項４６】
衣服外側フィルム面と、ラミネートとを含む、耐摩耗性で吸水が少ない外側フィルム面を有するアウターウエアであって、
該ラミネートが、
1）耐摩耗性の着色された外側フィルム面と、その外側フィルム面とは反対側の内側フィルム面とを持ち、油等級が2よりも大きく、横断方向と長手方向の平均最大負荷が10Nよりも大きい膜を含んでいる多孔性ポリマーフィルムと、
2）該内側フィルム面の近傍の付着物によって該多孔性ポリマー・フィルムに接合された布帛層としてのニット層または織布層とを備え、さらに、
該ラミネートのMTVRが4000g/m2/24時間よりも大きく、該ラミネートの面積当たりの質量が150g/m2未満であり、該アウターウエアの組み立てが、該ラミネートの外側フィルム面が、10g/m2未満の吸水量である該衣服外側フィルム面となるようにして行なわれる、アウターウエア。
【請求項４７】
耐摩耗性外側フィルム面を有する軽量ラミネートを製造する方法であって、
a）布帛層を選択するステップと、
b）平均最大負荷が10Nよりも大きい多孔性膜を選択するステップと、
c）着色された外側フィルム面を有する多孔性膜を得るために、該多孔性膜を着色剤で着色するステップと、
d）該着色するステップの前または後に、該布帛層と該多孔性膜とを貼り合わせ、外側フィルム面と内側布帛面を有するラミネートを形成するステップとを含み、
該ラミネートの水蒸気透過率が4000g/m2/24時間よりも大きく、該ラミネートの面積当たりの質量が400g/m2未満であり、該ラミネートの外側フィルム面は耐摩耗性であって、該外側フィルム面の摩耗後に防液性が維持される、方法。
【請求項４８】
前記多孔性膜を疎油性被覆物で被覆するステップをさらに含む、請求項47に記載の方法。
【請求項４９】
前記多孔性膜が微孔性である、請求項47に記載の方法。
【請求項５０】
前記多孔性膜がポリウレタンを含む、請求項47に記載の方法。
【請求項５１】
前記多孔性膜が微孔性ポリテトラフルオロエチレン（PTFE）を含む、請求項47に記載の方法。
【請求項５２】
前記多孔性膜が微孔性延伸PTFEを含む、請求項47に記載の方法。